(57)【特許請求の範囲】
【請求項１】
プラスチックフィルムの一方の面からエンボス処理が施され、前記エンボス処理が施された面とは反対側に筆記層が設けられてなり、前記筆記層は、前記エンボス処理の影響を受けた凸部形状を表面に有することを特徴とするチョーク用黒板フィルム。
【請求項２】
前記プラスチックフィルムの厚みが、１０μｍ〜１２５μｍであることを特徴とする請求項１記載のチョーク用黒板フィルム
【請求項３】
下記(１)、(２)の工程を順に行うことを特徴とする、チョーク用黒板フィルムの製造方法。
(１)厚みが１０μｍ〜１２５μｍであるプラスチックフィルムの一方の面に、金属性のエンボスロールにより、該プラスチックフィルムの反対面に凸部を設けるように加熱しながら圧接する工程。
(２)上記エンボス処理後、上記プラスチックフィルムの凸部を設けた面に筆記層を構成する樹脂を溶解した塗布液を塗布、乾燥し、筆記層を形成する工程。
【請求項４】
下記(１)、(２)の工程を順に行うことを特徴とする、チョーク用黒板フィルムの製造方法。
(１)厚みが１０μｍ〜１２５μｍであるプラスチックフィルムの一方の面に、筆記層を構成する樹脂を溶解した塗布液を塗布、乾燥し、筆記層を形成する工程。
(２)上記筆記層形成後、上記プラスチックフィルムの筆記層の面とは反対側から、金属性のエンボスロールにより、加熱しながら圧接し、筆記層に凸部を設ける工程。
【発明の詳細な説明】
【０００１】
【発明の属する技術分野】
本発明は、チョーク等を用いて筆記可能な黒板に関し、特に消去性に優れた黒板に関する。
【０００２】
【従来の技術】
繰り返し筆記消去可能な筆記板として、黒板とチョークを用いた筆記板に代えて筆記消去が容易なホワイトボードとマーカーを用いた筆記板が数多く使用されるようになって久しいが、近年、消費者ニーズの多様化に伴って黒板とチョークによる筆記板も見直され、新たな市場が拡大しつつある。
【０００３】
近年このように黒板が見直される背景には、従来の石膏（硫酸カルシウム）製のチョークの他に、チョークの粉の飛び散りが抑えられた炭酸カルシウム製のチョークが利用されるようになってきていること等もあげることができると思われる。
【０００４】
このような黒板は、プラスチックフィルムなどのシート表面にマット剤を含有する塗料を用いた筆記層を形成して黒板シートとしたり、必要に応じてこれを板状体に貼り付けることによって黒板としたり、また板状体の表面に直接マット剤を含有する塗料を塗布して筆記層を形成したりすることで作製されている。
【０００５】
しかし、このような黒板は、チョークの消去跡が残りやすいものであり、特に炭酸カルシウム製のチョークを用いて筆記した場合には消去跡が残りやすく、消去性が不十分であった。
【０００６】
【発明が解決しようとする課題】
そこで、本発明は、チョークの消去跡が残りやすいという黒板が本来的に有する欠点を改善するとともに、炭酸カルシウム製のチョークを用いて筆記した場合であっても消去性が良好な黒板を提供することを目的とする。
【０００７】
【課題を解決するための手段】
即ち、本発明のチョーク用黒板フィルムは、プラスチックフィルムの一方の面からエンボス処理が施され、エンボス処理が施された面とは反対面にチョーク用筆記層が設けられてなることを特徴とするものである。このような構成によって、チョークの消去跡が残りやすいという黒板フィルムが本来的に有する欠点が改善されるとともに、炭酸カルシウム製のチョークを用いて筆記した場合であっても消去性が良好となる。
【０００８】
また、前記プラスチックフィルムの厚みが、１０μｍ〜１２５μｍであることを特徴とするものである。このような厚みとすることによって、プラスチックフィルムの一方の面から施されたエンボス処理が、プラスチックフィルムの反対面に適度な凹凸を与え、筆記層のチョークによる筆記性、消去性が良好となる。
【０００９】
また、本発明のチョーク用黒板フィルムの製造方法は、下記(１)、(２)の工程を順に行うことを特徴とする、チョーク用黒板フィルムの製造方法。
(１)厚みが１０μｍ〜１２５μｍであるプラスチックフィルムの一方の面に、金属性のエンボスロールにより、該プラスチックフィルムの反対面に凸部を設けるように加熱しながら圧接する工程。
(２)上記エンボス処理後、上記プラスチックフィルムの凸部を設けた面に筆記層を構成する樹脂を溶解した塗布液を塗布、乾燥し、筆記層を構成する工程。
また、本発明のチョーク用黒板フィルムの製造方法は、下記(１)、(２)の工程を順に行うことを特徴とする、チョーク用黒板フィルムの製造方法。
(１)厚みが１０μｍ〜１２５μｍであるプラスチックフィルムの一方の面に、筆記層を構成する樹脂を溶解した塗布液を塗布、乾燥し、筆記層を形成する工程。
(２)上記筆記層形成後、上記プラスチックフィルムの筆記層の面とは反対側から、金属製のエンボスロールにより、加熱しながら圧接し、筆記層に凸部を設ける工程。
【００１０】
【発明の実施の形態】
以下、本発明の黒板についての実施の形態を説明する。
【００１１】
本発明の黒板は、基本形態として、プラスチックフィルム上に筆記層を形成した構造を有する。
【００１２】
ここでプラスチックフィルムとしては、ポリエチレンテレフタレート、ポリブチレンテレフタレート、ポリカーボネート、ポリプロピレン、ポリエチレン、アクリル、アセチルセルロース、塩化ビニル等があげられる。
【００１３】
これらのプラスチックフィルムは、チョークによる筆記画線を見やすくするために、プラスチックフィルム自体に緑色や黒色などの着色剤を含有させたものでもよく、プラスチックフィルム上に別途着色層を設けたものでもよい。さらに、これらのプラスチックフィルムは、本発明の目的を阻害しない範囲で、顔料、導電剤、通常用いられる各種紫外線吸収剤、帯電防止剤等を含有させたものを使用してもよい。また、このようなプラスチックフィルムには、後述する筆記層との接着性を向上させるために、コロナ処理やプラズマ処理等の易接着処理を行ってもよく、易接着層を設けてもよい。
【００１４】
本発明においては、プラスチックフィルムの一方の面からエンボス処理を施し、筆記層はエンボス処理を施した面とは反対面に設けられる。
【００１５】
エンボス処理は、通常行われる公知の方法で行われる。具体的には、所定形状の表面を有する金属製のエンボスロールを、プラスチックフィルムの一方の面に加熱しながら圧接する。このようなエンボス処理は、筆記層を設ける前に施してもよく、筆記層を設けた後に施してもよい。筆記層を設ける又は設けた面（以下、単に「筆記層側の面」という。）とは反対面からエンボス処理を施すことにより、エンボスロールの凸部に対して筆記層に凸部の形状を設けることができ、これによりチョークの筆記性、消去性が良好となる。
【００１６】
これに対し筆記層側の面にエンボス処理を施した場合、エンボスロールの凸部に対して筆記層には凹部の形状を設けることとなり、チョークの筆記性は向上しない。また、特にチョークによる筆記画線を黒板ふきなどで消去した場合、チョークの粉が筆記層の凹部に入り込み、消去性が良好なものは得られない。
【００１７】
エンボスロールの表面形状は、プラスチックフィルムの種類や厚み、筆記層の材質や厚みなどによって一概にはいえないが、筆記層表面が、算術平均粗さＲａ（ＪＩＳＢ０６０１−１９９４）で０．５〜５μｍ程度となるような形状であればよい。
【００１８】
プラスチックフィルムの厚みとしては、１０〜１２５μｍ程度の範囲のものが好ましく用いられる。１０μｍ以上としたのは、筆記層側の面とは反対面からエンボス処理を施す時に、筆記層の表面の凹凸形状を適度に緩和させ筆記性、消去性を良好にするとともに、エンボス処理の作業性を向上させるためである。一方、１２５μｍ以下としたのは、筆記層側の面とは反対面からエンボス処理を施すため、筆記層に適度の凹凸を付与して筆記性を良好にするためである。
【００１９】
次に、筆記層は、黒板の筆記面に十分な耐摩耗性を保持するために設けられるものであり、このような観点から熱硬化型樹脂、電離放射線硬化型樹脂によって形成することが好ましく、より好適には電離放射線硬化型樹脂によって形成する。筆記層の耐摩耗性が十分でないと、チョークによる筆記の際などに筆記層に傷が入る場合があり、筆記画線を消去しても傷跡にチョークの粉が入り込んで消去できないという不都合を生じるためである。
【００２０】
熱硬化型樹脂としては、シリコーン系、メラミン系、エポキシ系、アミノアルキッド系、ウレタン系、アクリル系、ポリエステル系、フェノール系等の加熱によって架橋硬化被膜を形成する重合体が使用できる。
【００２１】
また、電離放射線硬化型樹脂としては、紫外線若しくは電子線の照射によって架橋硬化することができるエポキシ系アクリレート、ポリエステル系アクリレート、ポリウレタン系アクリレート、多価アルコール系アクリレート等のアクリロイル基を有する重合体等を用いることができるほか、これらのアクリロイル基を有する重合体や熱可塑性重合体に光重合性モノマーを添加した重合体組成物として用いても構わない。
【００２２】
このような光重合性モノマーとしては、特に分子内に３個以上のアクリロイル基を有する多官能アクリレートが好適である。この他、電離放射線硬化型重合体及び重合体組成物には、種々の添加剤を添加し得るが、硬化の際に紫外線を用いるときには光重合性開始剤、紫外線増感剤を添加することが好ましい。
【００２３】
このような筆記層には、帯電防止性を付与することが好ましい。帯電防止性を付与することによって、筆記画線を消去した際のチョークの粉が筆記層表面にまとわり付くことを防止できるからである。
【００２４】
帯電防止性を付与する手段としては、筆記層を構成する樹脂として帯電防止性を有する樹脂を使用してもよく、筆記層を構成する樹脂に帯電防止性を有する樹脂をブレンドしてもよい。また、筆記層を構成する樹脂に４級アンモニウム塩などの帯電防止剤や導電性粒子をブレンドしてもよい。このうち、黒板の筆記面に十分な耐摩耗性を保持するという観点から、筆記層を構成する樹脂に導電性粒子をブレンドする方法が好ましい。
【００２５】
導電性粒子の含有量は、筆記層を構成する樹脂に対して、あまり多くなりすぎると被膜性の低下を招くこととなるため、導電性粒子としては針状あるいは鱗片状のものを使用することが好ましい。このような形状の導電性粒子を使用することによって、少ない含有量でも極めて優れた帯電防止性を付与することができ、筆記層の被膜性の低下を招くこともない。
【００２６】
また、筆記層には、チョークによる筆記画線を見やすくするために、筆記層を構成する樹脂に着色剤を含有させて緑色や黒色などに着色してもよい。また、必要に応じて、黒板の筆記性、消去性を阻害しない範囲内で顔料などの添加剤を添加しても差し支えない。
【００２７】
このような筆記層の厚みは、筆記層表面の凹凸がどの程度に形成されているかによって定まるので特に限定されないが、筆記層表面が算術平均粗さＲａ（ＪＩＳＢ０６０１−１９９４）で０．５〜５μｍ程度となるような厚みに設定される。一般には１〜５０μｍ、好ましくは５〜３０μｍ程度である。
【００２８】
本発明の黒板の製造方法としては、プラスチックフィルムの一方の面にエンボス処理を施した後、エンボス処理を施した面とは反対面に筆記層を構成する樹脂を必要に応じて適当な溶剤に溶解した塗布液を塗布、乾燥し、熱や電離放射線によって硬化する方法があげられる。
【００２９】
また、プラスチックフィルムの一方の面に、筆記層を構成する樹脂を必要に応じて適当な溶剤に溶解した塗布液を塗布、乾燥し、熱や電離放射線によって硬化させた後に、筆記層を設けた面とは反対面からエンボス処理を施す方法であってもよい。
【００３０】
【実施例】
以下、本発明の実施例を説明する。尚、「％」、「部」とあるのは特に断りがない限り重量基準である。
【００３１】
［実施例］
厚み５０μｍのポリエステルフィルム（コスモシャインA4300：東洋紡績社）をプラスチックフィルムとして用い、この一方の面に下記の筆記層塗布液を塗布、乾燥した後、紫外線を照射することによりプラスチックフィルム上に厚み６μｍの筆記層を形成した。
【００３２】
このプラスチックフィルムの筆記層を設けた面とは反対面に、エンボスロールを加熱、圧接させて、筆記層に算術平均粗さＲａ（ＪＩＳＢ０６０１−１９９４）で約３μｍの凹凸を形成した。
【００３３】
次に、このプラスチックフィルムの筆記層を設けた面とは反対面に、濃緑色の熱硬化性アクリル樹脂塗料を塗布し、乾燥、熱処理して、厚み１３μｍの着色層を形成し、本発明の黒板を得た。
【００３４】
＜筆記層塗布液＞
紫外線硬化型アクリル樹脂（固形分８０％）    ６２部
（ユニディック17-806：大日本インキ化学工業社）
鱗片状導電剤                                １４部
（ミナテック40CM：メルク社）
溶剤                                        ９０部
光重合開始剤                                  １部
（イルガキュア184：チバ・スペシャルティ・ケミカルズ社）
【００３５】
［比較例１］
実施例のプラスチックフィルムを用いて、実施例と同様にして筆記層を形成した。次にこのプラスチックフィルムの筆記層を設けた面に、エンボスロールを加熱、圧接させて、筆記層に算術平均粗さＲａ（ＪＩＳＢ０６０１−１９９４）で約３μｍの凹凸を形成した以外は、実施例と同様にして比較例１の黒板を得た。なお、ここで用いたエンボスロールは、実施例で用いたエンボスロールと同様の凹凸パターンであるが実施例よりも凹凸高さの低いエンボスロールを用いた。
【００３６】
［比較例２］
実施例のプラスチックフィルムを用いて、この一方の面に下記の筆記層塗布液を塗布し、乾燥した後、紫外線を照射することによりプラスチックフィルム上に厚み１５μｍの筆記層を形成した。次に、このプラスチックフィルムの筆記層を設けた面とは反対面に、実施例と同様にして着色層を形成し、比較例２の黒板を得た。なお、この黒板の筆記層表面の凹凸は、算術平均粗さＲａ（ＪＩＳＢ０６０１−１９９４）で約３μｍであった。
【００３７】
＜筆記層塗布液＞
紫外線硬化型アクリル樹脂（固形分８０％）    ４５部
（ユニディック17-806：大日本インキ化学工業社）
マット化剤                                  １４部
（ラブコロール030(10MD)クリヤー：大日精化工業社）
鱗片状導電剤                                １４部
（ミナテック40CM：メルク社）
溶剤                                        ９０部
光重合開始剤                                  １部
（イルガキュア184：チバ・スペシャルティ・ケミカルズ社）
【００３８】
以上のようにして得られた実施例および比較例１、２の黒板を、市販の接着剤を用いて厚み１０ｍｍのベニヤ板に筆記層が表となるように貼り合わせて、それぞれ板状の黒板を作製した。
【００３９】
この板状にした黒板の筆記層に、炭酸カルシウム製チョーク（ダストレスチョークDCC-72-W：日本理科学工業社）による筆記を行い筆記性を評価するとともに、黒板ふき（ＲＡ−２：コクヨ社）を用いてその筆記画線の消去性についても評価した。
【００４０】
実施例および比較例１、２では、すべて紫外線硬化型樹脂を用いていることから、耐摩耗性については良好であった。
【００４１】
実施例の黒板については、筆記層の反対面からエンボス処理を施し、好適な表面粗さに設定してあるため、筆記性、消去性ともに優れていた。
【００４２】
一方、比較例１の黒板は、実施例と同様の表面粗さであるために筆記性については良好であった。しかし、筆記層の面からエンボス処理を施しているために、筆記層の凹凸に入り込んだチョーク粉が黒板ふきの消去によってはとりきれず、実施例の黒板と比較して消去性に劣るものであった。
【００４３】
また、比較例２の筆記層も、実施例と同様の表面粗さであるために筆記性については良好であった。しかし、従来より用いられているマット化剤によって凹凸を付与している筆記層であるために、筆記層の凹凸に入り込んだチョーク粉が黒板ふきの消去によってはとりきれず、実施例の黒板と比較して消去性に劣るものであった。
【００４４】
【発明の効果】
本発明の黒板は、プラスチックフィルムの一方の面からエンボス処理が施され、他方の面に筆記層が設けられてなる構造を有するため、チョークの消去跡が残りやすいという黒板が本来的に有する欠点が改善されるとともに、炭酸カルシウム製のチョークを用いて筆記した場合であっても消去性が良好である。
【００４５】
また、プラスチックフィルムを所定の厚みとしたため、プラスチックフィルムの一方の面から施されたエンボス処理が、プラスチックフィルムの反対面に適度な凹凸を与え、筆記層の筆記性、消去性が良好である。
【００４６】
さらに、筆記層を電離放射線硬化型樹脂によって形成したことで、筆記層表面の耐擦傷性が高く、長期間安定した筆記性、消去性が維持される。